金属珪素を原材料とするアルカリを除去することなく製造されたシリカゾルとともに、希釈水ガラス及び酸性中和剤が配合されている、ことを特徴とする地盤改良材。シリカゾル、希釈水ガラス及び酸性中和剤を混合して地盤改良材を製造するにあたり、前記シリカゾルとして金属珪素を原材料とするアルカリを除去することなく製造されたものを用いるとともに、前記酸性中和剤を水で希釈してから前記シリカゾルと混合し、この混合液を前記希釈水ガラスと混合して配合する、ことを特徴とする地盤改良材の製造方法。シリカゾル、希釈水ガラス及び酸性中和剤を配合して地盤改良材を製造するにあたり、前記シリカゾルとして金属珪素を原材料とするアルカリを除去することなく製造されたものを用いるとともに、前記シリカゾルを水で希釈してから前記酸性中和剤と混合し、この混合液を前記希釈水ガラスと混合して配合する、ことを特徴とする地盤改良材の製造方法。シリカゾル、希釈水ガラス及び酸性中和剤を配合して地盤改良材を製造するにあたり、前記シリカゾルとして金属珪素を原材料とするアルカリを除去することなく製造されたものを用いるとともに、前記酸性中和剤を水で希釈してから前記希釈水ガラスと混合し、この混合液を前記シリカゾルと混合して配合する、ことを特徴とする地盤改良材の製造方法。本発明が解決しようとする主たる課題は、耐久性に優れた地盤改良材及びその製造方法を提供することにある。この課題を解決した本発明は、次のとおりである。請求項1記載の発明金属珪素を原材料とするアルカリを除去することなく製造されたシリカゾルとともに、希釈水ガラス及び酸性中和剤が配合されている、ことを特徴とする地盤改良材。請求項2記載の発明シリカゾル、希釈水ガラス及び酸性中和剤を混合して地盤改良材を製造するにあたり、前記シリカゾルとして金属珪素を原材料とするアルカリを除去することなく製造されたものを用いるとともに、前記酸性中和剤を水で希釈してから前記シリカゾルと混合し、この混合液を前記希釈水ガラスと混合して配合する、ことを特徴とする地盤改良材の製造方法。請求項3記載の発明シリカゾル、希釈水ガラス及び酸性中和剤を配合して地盤改良材を製造するにあたり、前記シリカゾルとして金属珪素を原材料とするアルカリを除去することなく製造されたものを用いるとともに、前記シリカゾルを水で希釈してから前記酸性中和剤と混合し、この混合液を前記希釈水ガラスと混合して配合する、ことを特徴とする地盤改良材の製造方法。請求項4記載の発明シリカゾル、希釈水ガラス及び酸性中和剤を配合して地盤改良材を製造するにあたり、前記シリカゾルとして金属珪素を原材料とするアルカリを除去することなく製造されたものを用いるとともに、前記酸性中和剤を水で希釈してから前記希釈水ガラスと混合し、この混合液を前記シリカゾルと混合して配合する、ことを特徴とする地盤改良材の製造方法。本発明によると、耐久性に優れた地盤改良材及びその製造方法となる。次に、本発明の実施の形態を説明する。本形態の地盤改良材は、金属珪素シリコンから製造されたシリカゾルコロイダルシリカが配合されていること、つまり水ガラスではなく金属珪素を原材料とするアルカリを除去することなく製造されたコロイダルシリカが配合されていることを特徴とする。水ガラスを原材料とすると、硬化材や中和剤として硫酸等の酸と反応させたとしても製造されるコロイダルシリカコロイド中に残留したアルカリが残り、耐久性が劣る。これに対し、金属珪素はアルカリを含まないため、金属珪素を原材料とするアルカリを除去することなく製造されたコロイダルシリカもアルカリを含まず、したがって当該コロイダルシリカが配合された地盤改良材は、耐久性に優れたものとなる。ここで金属珪素からシリカゾルを製造する方法は、特に限定されない。例えば、金属珪素からシリカゾルを製造する方法を開示する米国特許2614995号公報や、金属珪素からテトラメチルシリケートを製造する方法を開示する米国特許2473260号公報、テトラメチルシリケートからシリカゾルコロイダルシリカを製造する方法を開示する特開平6-316407号公報などを参考にすることができる。本形態の地盤改良材は、その用途が特に限定されない。ただし、得られた地盤改良材を液状化対策工に用いる場合は、金属珪素を原材料とするアルカリを除去することなく製造されたシリカゾルとともに、希釈水ガラス及び酸性中和剤、好適には硫酸を配合するのが好ましい。水ガラス及び硫酸等の酸性中和剤を配合すると、安価に強度向上を図ることができる。この点、水ガラスを配合すると、たとえ硫酸等の酸性中和剤も配合するとしてもアルカリ残留の問題が生じる。しかしながら、液状化対策工の場合は、大きな強度の必要性はなく配合される水ガラスが比較的少量ため、少量のアルカリ残留は、大きな問題とはならない。なお、液状化対策工については、例えば、特許第3102786号公報などを参考にすることができる。以上において、JIS3号水ガラスを使用する場合、シリカゾル、3号水ガラス、硫酸の配合割合容量基準は、1m3あたり50L:50L:水ガラス中和量×1.05~500L:300L:水ガラス中和量×2.0、好ましくは1m3あたり80L:80L:水ガラス中和量×1.1~200L:200L:水ガラス中和量×1.5である。また、特殊高モル水ガラスSiO224、Na2O6.2、比重1.28を使用する場合、シリカゾル、特殊水ガラス、硫酸の配合割合容量基準は、1m3あたり50L:50L:水ガラス中和量×1.05~500L:400L:水ガラス中和量×2.0、好ましくは1m3あたり80L:80L:水ガラス中和量×1.1~250L:250L:水ガラス中和量×1.5である。さらに、特殊高モル水ガラスSiO218、Na2O4.1、比重1.20を使用する場合、シリカゾル、特殊水ガラス、硫酸の配合割合容量基準は、1m3あたり50L:50L:水ガラス中和量×1.05~400L:500L:水ガラス中和量×2.0、好ましくは1m3あたり80L:80L:水ガラス中和量×1.1~250L:250L:水ガラス中和量×1.5である。シリカゾルの配合割合に対する水ガラスの配合割合が多いと、注入材中の塩分濃度が高くなり収縮等の問題が発生する。他方、シリカゾルの配合割合に対する希釈水ガラスの配合割合が少ないと、強度が大幅に低下する。ところで、以上のようにシリカゾル、希釈水ガラス及び硫酸等の酸性中和剤を混合して地盤改良材を製造するにあたっては、シリカゾルと硫酸等の酸性中和剤とを直接混合すること、及び、シリカゾルと希釈水ガラスとを直接混合することは、避けるのが好ましい。シリカゾルと硫酸等の酸性中和剤とを直接混合すると、ゲル化するのが早く、例えば、シリカゾル100Lと硫酸23.5Lとを直接混合すると、数分~数時間でゲル化してしまう。また、シリカゾルと希釈水ガラスとを直接混合すると、白濁、沈殿の問題が生じ易く、例えば、本発明者らが試験したところによると、シリカゾル100Lと希釈水ガラス水:水ガラス=2:1360Lとを直接混合すると、瞬時に白濁、沈殿の問題が生じた。これらを避ける方法としては、次の3形態を推奨する。すなわち、シリカゾルとして金属珪素を原材料とするアルカリを除去することなく製造されたものを用いることを前提に、1硫酸等の酸性中和剤を水で希釈例えば、硫酸濃度50以下、好ましくは20以下に希釈。してからシリカゾルと混合し、この混合液を希釈水ガラスと混合する、2シリカゾルを水で希釈例えば、シリカ濃度20以下、好ましくは15以下に希釈。してから硫酸等の酸性中和剤と混合し、この混合液を希釈水ガラスと混合する、3硫酸等の酸性中和剤を水で希釈例えば、硫酸濃度50以下、好ましくは20以下に希釈。してから希釈水ガラスと混合し、この混合液をシリカゾルと混合する、形態である。その他1本形態において使用することができる水ガラスは、その種類が特に限定されない。例えば、JIS1408規定の珪酸ソーダXNa2OYSiO2相当品、すなわち、JIS1号、2号、3号水ガラスや、珪素を溶解してモル比SiO2/Na2O4程度の高モル比とした水ガラスなどを使用することができる。これらのうち、例えば、JIS3号水ガラスは、SiO228~30質量、Na2O9~10質量及び水残部からなるものであり、モル比SiO2/Na2Oが2.8~3.33とされる。2本形態において使用することができる水ガラスは、ナトリウム以外のアルカリ金属、例えば、カリウムやリチウムなどを構成成分としていてもよい。本明細書において、水ガラスという言葉を用いているのは、アルカリ金属がナトリウムであることに限定する趣旨ではない。3本形態の水ガラスは、水で希釈して希釈水ガラスとして使用するが、その希釈率は特に限定されない。ただし、希釈率は、好ましくは1.5倍~4倍、より好ましくは2~3倍である。希釈率が1.5倍を下回ると、水ガラスの粘性が大きく酸性液と混ざりにくい為、部分ゲルが発生しやすい。他方、希釈率が4倍を上回ると、シリカゾルの配合割合を大きくできないとの問題がある。次に、本発明の実施例を説明する。試験例1金属珪素から製造されたシリカゾルと希釈水ガラス及び硫酸とが配合された地盤改良材について、耐久性を評価する試験を行った。原材料の種類及び配合割合は、表1に示すとおりとした。また、評価項目は、サンドゲルタイム時間、ホモゲルタイム時間、サンドゲル一軸強度kPa、材令7日、豊浦砂を使用。、サンドゲル一軸強度kPa、材令28日、豊浦砂を使用。とした。結果は、表1に示した。なお、コロイダルシリカシリカゾルとしては、済南銀豊硅制品公司製SiO2:3.3質量、Na2O:0.35質量、比重1.21を使用した。また、水ガラスとしては、SiO228.5質量、Na2O9.4質量及び水残部からなり、比重1.4の3号水ガラスを使用した。この3号水ガラスは、3倍に希釈して使用した。